(57)【要約】【課題】ポリイミドフィルムの製造工程中でポリイミドフィルム内部からしみ出してくる重合未反応物や低重合物等によって生じるロールの汚れを防止し、表面欠点が改善されたポリイミドフィルムを製造する方法を提供する。【解決手段】ポリイミドフィルムを製造するに際し、製膜工程から乾燥工程に至る途中でゲルフィルムを支持または延伸するための各種金属ロールとして、表面に厚みが０．２μｍから７μｍの範囲のアモルファスＣｒメッキが施された金属ロールを用いる。【選択図】  なし【特許請求の範囲】
【請求項１】
ポリアミド酸溶液を支持体上にフィルム状に連続的に押し出しまたは塗布したゲルフィルムを、前記支持体から剥離し、延伸、乾燥、熱処理することによりポリイミドフィルムを製造するに際し、製膜工程から乾燥工程に至る途中でゲルフィルムを支持または延伸するための各種金属ロールとして、表面に厚みが０．２μｍから７μｍの範囲のアモルファスＣｒメッキが施された金属ロールを用いることを特徴とするポリイミドフィルムの製造方法。
【請求項２】
前記アモルファスＣｒメッキの厚みが０．５μｍから６μｍの範囲であることを特徴とする請求項１記載のポリイミドフィルムの製造方法。
【請求項３】
前記アモルファスＣｒメッキの硬度（Ｈｖ）が９５０から２０００の範囲であることを特徴とする請求項１または２記載のポリイミドフィルムの製造方法。
【発明の詳細な説明】
【０００１】
【発明の属する技術分野】
本発明は、ポリイミドフィルムの製造過程において、ポリイミド内部からしみ出してくる重合未反応物や低重合物類によって引き起こされるロールの汚れを防止し、表面欠点が改善されたポリイミドフィルムを製造する方法に関するものである。
【０００２】
【従来の技術】
ポリイミドフィルムを製造する場合は、一般的に極性溶媒中で芳香族ジアミンと芳香族テトラカルボン酸を反応させた後、化学閉環の場合は更にイミド化触媒と脱水剤を混合し、このポリアミド酸溶液を金属表面などの支持体上に流延してフィルム状に製膜する。製膜後のポリアミド酸溶液は、熱または化学閉環剤により溶媒を含んだポリイミドとなり、乾燥工程で溶媒を取り除いくことによりポリイミドフィルムが製造される。
【０００３】
このようなポリイミドフィルムの製造方法においては、製膜工程から乾燥工程に至る途中で、ゲルフィルムを支持したり延伸したりするために各種のロールが使用される。
【０００４】
ポリイミドフィルムの製造工程で用いるロールとしては、一般的にフッ素樹脂やフッ素樹脂で表面を覆ったロール、金属ロールおよびシリコーンゴムなどの耐薬品性の優れたロールが用いられている。
【０００５】
一方、ポリイミドフィルムの製造工程においては、製膜後、ポリアミド酸およびポリイミド溶液から重合未反応物や低重合物類が排出され、これらの未反応物や低重合物およびそれらの変性物により、ポリイミドフィルム製造工程内のロール表面が汚れてしまうという問題があるため、定期的にロールの清掃を実施して、これらの汚れがフィルムに付着することを防止している。
【０００６】
一般に、金属ロールは硬度が大きく傷が付きにくいものの、重合未反応物や低重合物類が付着しやすいという欠点がある。しかし、フッ素樹脂で表面を覆ったロールの場合（例えば、特許文献１参照）、接着剤を熱圧着する際に汚れが防止されることが知られている。
【０００７】
しかしながら、フッ素樹脂で表面を覆ったロールを製膜工程で使おうとすると、フッ素樹脂の硬度が小さいために、製膜工程で発生成長した重合未反応物や低重合物類による固形物およびロール掃除の時にフッ素樹脂表面が傷つけられ、このために得られるポリイミドフィルムの品位が低下してしまうという問題があった。
【０００８】
【特許文献１】
特開平６−１０４３１７号公報
【０００９】
【発明が解決しようとする課題】
本発明は、上述した従来技術における問題点の解決を課題として検討した結果達成されたものである。
【００１０】
したがって、本発明の目的は、ポリイミドフィルムの製造工程中でポリイミドフィルム内部からしみ出してくる重合未反応物や低重合物等によって生じるロールの汚れを防止し、表面欠点が改善されたポリイミドフィルムを製造する方法を提供することにある。
【００１１】
【課題を解決するための手段】
上記の課題を解決するために、本発明のポリイミドフィルムの製造方法は、ポリアミド酸溶液を支持体上にフィルム状に連続的に押し出しまたは塗布したゲルフィルムを、前記支持体から剥離し、延伸、乾燥、熱処理することによりポリイミドフィルムを製造するに際し、製膜工程から乾燥工程に至る途中でゲルフィルムを支持または延伸するための各種金属ロールとして、表面に厚みが０．２μｍから７μｍの範囲のアモルファスＣｒメッキが施された金属ロールを用いることを特徴とする。
【００１２】
なお、本発明のポリイミドフィルムの製造方法においては、前記アモルファスＣｒメッキの厚みが０．５μｍから６μｍの範囲であること、および前記アモルファスＣｒメッキの硬度（Ｈｖ）が９５０から２０００の範囲であることが、いずれも好ましい条件として挙げられる。
【００１３】
【発明の実施の形態】
以下に、本発明のポリイミドフィルムの製造方法について具体的に説明する。
【００１４】
本発明でいうポリイミドフィルムとは、有機溶媒中に溶解したポリアミド酸を用いてフィルムをイミド化して作られるものであり、有機溶媒溶液中のポリアミド酸は、部分的にイミド化されていてもよく、少量の無機化合物を含有していてもよい。
【００１５】
本発明におけるポリイミドの先駆体であるポリアミド酸としては、芳香族テトラカルボン酸類と芳香族ジアミン類とからなり、次式Ｉで示される繰り返し単位で構成されるものが好ましい。
【００１６】
【化１】
2004223787.tif 000002
【００１７】
上記式において、Ｒ１は少なくとも１個の芳香族環を有する４価の有機基で、その炭素数は２５以下であるものとし、Ｒ２は少なくとも１個の芳香族環を有する２価の有機基で、その炭素数は２５以下である。
【００１８】
本発明において、芳香族テトラカルボン酸類と芳香族ジアミン類とは、それぞれのモル数が大略等しくなる割合で重合されるが、その一方が１０モル％、好ましくは５モル％の範囲内で、他方に対して過剰に配合されてもよい。
【００１９】
上記の芳香族テトラカルボン酸類の具体例としては、ピロメリット酸、３，３’，４，４’−ビフェニルテトラカルボン酸、２，３’，３，４’−ビフェニルテトラカルボン酸、３，３’，４，４’−ベンゾフェノンテトラカルボン酸、２，３，６，７−ナフタレンテトラカルボン酸、２，２−ビス（３，４−ジカルボキシフェニル）プロパン、ピリジン−２，３，５，６−テトラカルボン酸またはその酸無水物、あるいはその酸のエステル化合物またはハロゲン化物から誘導される芳香族テトラカルボン酸類が挙げられる。
【００２０】
上記の芳香族ジアミン類の具体例としては、パラフェニレンジアミン、メタフェニレンジアミン、ベンジジン、パラキシリレンジアミン、４，４’−ジアミノジニフェニルエーテル、３，４’−ジアミノジフェニルエーテル、４，４’−ジアミノジフェニルメタン、４，４’−ジアミノジフェニルスルホン、３，３’−ジメチルー４，４’−ジアミノジフェニルメタン、１，５−ジアミノナフタレン、３，３’−ジメトキシベンジジン、１，４−ビス（３−メチル−５−アミノフェニル）ベンゼンおよびこれらの誘導体が挙げられる。
【００２１】
本発明の方法におけるポリイミドに特に適合する芳香族テトラカルボン酸成分と芳香族ジアミン成分の組み合わせとしては、ピロメリット酸二無水物と４，４’−ジアミノジフェニルエーテルおよび３，３’，４，４’−ビフェニルテトラカルボン酸二無水物と４，４’−ジアミノジフェニルエーテルの組み合わせが挙げられ、さらにこれらの共重合および／またはパラフェニレンジアミンの共重合が好ましい。また、本発明を阻害しない範囲であれば、製膜時に多層体で成形することもできる。
【００２２】
ポリイミドの固有粘度（２５℃硫酸中で測定）は、０．２〜３．０の範囲が好ましく、より好ましくは０．８〜２の範囲である。
【００２３】
本発明において、ポリアミド酸溶液を形成するために使用される有機溶媒の具体例としては、Ｎ，Ｎ−ジメチルホルムアミド、Ｎ，Ｎ−ジメチルアセトアミドおよびＮ−メチル−２−ピロリドンなどの有機極性アミド系溶媒が挙げられ、これらの有機溶媒は単独でまたは２種以上を組み合わせて使用されるが、ベンゼン、トルエンおよびキシレンのような非溶媒と組み合わせて使用してもよい。
【００２４】
本発明で用いるポリアミド酸の有機溶媒溶液は、固形分を好ましくは５〜４０重量％、より好ましくは１０〜３０重量％含有するものであって、またその粘度はブルックフィールド粘度計による測定で１０〜２０００Ｐａ・ｓ、好ましくは１００〜１０００Ｐａ・ｓのものが、安定した送液が可能であることから好ましい。
【００２５】
重合反応は、有機溶媒中で撹拌および／または混合しながら、０〜８０℃の温度範囲で、１０分〜３０時間連続して進められるが、必要により重合反応を分割したり、温度を上下させてもかまわない。
【００２６】
この場合に、両反応体の添加順序には特に制限はないが、芳香族ジアミン類の溶液中に芳香族テトラカルボン酸類を添加するのが好ましい。
【００２７】
重合反応中に真空脱泡することは、良質なポリアミド酸の有機溶媒溶液を製造するために有効な方法である。また、重合反応の前に芳香族ジアミン類に少量の末端封鎖剤を添加して重合を制御することを行ってもよい。
【００２８】
本発明で使用される閉環触媒の具体例としては、トリメチルアミン、トリエチルアミンなどの脂肪族第３級アミンおよびイソキノリン、ピリジン、ベータピコリンなどの複素環式第３級アミンなどが挙げられるが、複素環式第３級アミンから選ばれる少なくとも一種のアミンを使用するのが好ましい。
【００２９】
本発明で使用される脱水剤の具体例としては、無水酢酸、無水プロピオン酸、無水酪酸などの脂肪族カルボン酸無水物、および無水安息香酸などの芳香族カルボン酸無水物などが挙げられるが、無水酢酸および／または無水安息香酸が好ましい。
【００３０】
ポリアミド酸に対する閉環触媒の含有量は、閉環触媒の含有量（モル）／ポリアミド酸の含有量（モル）が０．５〜８となる範囲が好ましい。
【００３１】
また、ポリアミド酸に対する脱水剤の含有量は、脱水剤の含有量（モル）／ポリアミド酸の含有量（モル）が０．１〜４となる範囲が好ましい。なお、この場合には、アセチルアセトンなどのゲル化遅延剤を併用してもよい。
【００３２】
本発明のポリイミドフィルムは、ポリアミド酸溶液を回転する支持体上にフィルム状に連続的に押し出しまたは塗布したゲルフィルムを、前記支持体から剥離し、延伸、乾燥、熱処理することにより製造されることが好ましいが、ポリアミド酸の有機溶媒からポリイミドフィルムを製造する代表的な方法としては、閉環触媒および脱水剤を含有しないポリイミド酸の有機溶媒溶液をスリット付き口金から支持体上に流延してフィルムに成形し、支持体上で加熱乾燥することにより自己支持性を有するゲルフィルムにした後、支持体よりフィルムを剥離し、更に高温下で乾燥熱処理することによりイミド化する熱閉環法、および閉環触媒および脱水剤を含有せしめたポリアミド酸の有機溶媒をスリット付き口金から支持体上に流延してフィルム状に成形し、支持体上でイミド化を一部進行させて自己支持性を有するフィルムとした後、支持体よりフィルムを剥離し、加熱乾燥／イミド化し、熱処理を行う化学閉環法が挙げられる。
【００３３】
本発明は、上記のいずれの閉環方法を採用してもよいが、化学閉環法はポリアミド酸の有機溶媒溶液に閉環触媒および脱水剤を含有させる設備が必要とするものの、自己保持性を有するゲルフィルムを短時間で得られる点で、より好ましい方法といえる。
【００３４】
本発明は、上記したポリイミドフィルムの製造方法において、製膜工程から乾燥工程に至る途中でゲルフィルムを支持または延伸するための各種金属ロールとして、表面に厚みが０．２μｍから７μｍの範囲のアモルファスＣｒメッキが施された金属ロールを用いることを特徴とし、これによりポリイミド内部からしみ出してくる重合未反応物や低重合物類によって引き起こされるロールの汚れを効果的に防止し、表面欠点が改善されたポリイミドフィルムを製造することが可能となる。
【００３５】
本発明でいうアモルファスＣｒメッキとは、通常のＣｒメッキと異なり非晶質のＣｒメッキである。通常のＣｒメッキは、Ｃｒ原子が規則正しく並んだ結晶から構成されているのに対して、アモルファスＣｒメッキとは、炭素原子などでＣｒの配列を乱し、規則性をなくして非晶質にしたＣｒ合金メッキのことである。Ｃｒメッキがアモルファスであるかどうかはについては、Ｘ線の回折ピークで判断することができる。加熱処理によりＸ線の回折ピークが変化するものの、アモルファスＣｒメッキは、通常のＣｒメッキに比べて硬度（Ｈｖ）が高いので、硬度からもアモルファスＣｒメッキであることが容易に判断できる。
【００３６】
本発明でいうメッキとは、電解溶液中で、素材を電極として通電し、表面にメッキ金属を析出させる電気メッキと溶液中での還元反応を利用して、素材の表面にメッキ金属を析出させる無電解メッキを含めたものであり、一般にアモルファスのＣｒメッキを行う場合は、６価と３価クロムイオン混合浴とシュウ酸浴、蟻酸浴、クエン酸浴の折衷浴中で、３０℃から６０℃の温度で電流密度１０〜２５０Ａ／ｄｍ２  の条件下または３価クロムイオン単独浴と硫酸クロム−蟻酸浴、硫酸クロム−シュウ酸浴中で、２０℃から４０℃の温度で電流密度３〜３０Ａ／ｄｍ２  の条件下で行われる。
【００３７】
更に、アモルファスＣｒメッキ後に加熱処理しても良い。加熱処理によりアモルファスＣｒメッキは非晶質から結晶質となり、硬度（Ｈｖ）が大幅に高くなるからである。加熱処理は一般的に１５０℃から７００℃の温度で１時間から１００時間かけて行われる。好ましくは２００℃から６００℃で処理される。加熱処理温度が高いと硬化が進み、硬度の上昇と硬い酸化物の被膜により摩擦係数の低下が見られる半面、母材の変質や変形が多くなる。一方、加熱処理温度が低いと処理時間が長くなるという短所がある。
【００３８】
本発明によるアモルファスＣｒメッキの厚みは、０．２μｍから７μｍの範囲が好ましい。特に好ましくは０．５から６μｍの範囲である。アモルファスＣｒメッキの厚みが上記の範囲を越えると、製造が難しくなるばかりか、メッキ部にクラックやピンホールの欠陥が発生し易くなり、一方上記の範囲未満では、メッキの剥がれが生じやすくなるため好ましくない。
【００３９】
また、アモルファスＣｒメッキの硬度（Ｈｖ）は、９５０〜２０００Ｈｖの範囲であり、特に好ましくは１０００〜１５００Ｈｖの範囲である。本発明でいう硬度（Ｈｖ）とは、ＪＩＳ  Ｚ  ２２４４記載のビッカース硬度である。アモルファスＣｒの硬度（Ｈｖ）は熱処理前で１０００程度であり、加熱処理により結晶化し硬度が２０００前後まで変わる。通常のＣｒメッキの硬度（Ｈｖ）は９００程度であり、アモルファスＣｒメッキ熱処理品とは硬度の点で異なっている。
【００４０】
アモルファスＣｒメッキ金属ロールの表面は、バフおよびまたはグラインダーなどで磨いても良い。
【００４１】
アモルファスＣｒメッキ表面の平均粗さについては特に断らないが、０．１から１Ｓが好ましい。特に好ましいのは０．１から０．８Ｓである。平均粗さが１Ｓより大きいとロールに汚れが付きやすくなり、０．１Ｓより小さくするには多大な労力と時間が必要になるため実用的ではない。
【００４２】
本発明によりアモルファスＣｒメッキした金属ロールを用いて製造したポリイミドフィルムは、重合未反応物および低重合物類によるロールの汚れが少なく、表面欠点が改善されいるために、特に金属箔または金属薄膜が積層された電気配線板の支持体（ＴＡＢ）、フレキシブルプリント回路保護用カバーレイフィルム、ワイヤまたはケーブルの絶縁フィルムおよびフィルム表面接着剤をコーティングした粘着テープなどの用途に対して好適に適用することができる。
【００４３】
【実施例】
以下、実施例により本発明を説明するが、本発明はこれらの実施例に限定されない。
［実施例１］
撹拌機を備えた重合装置に、乾燥したＮ、Ｎ−ジメチルアセトアミド１９００．６ｋｇを入れ、その中に４，４’−ジアミノジフェニールエーテル２００．０２４ｋｇ（１ｋｍｏｌ）を撹拌溶解した。続いて、ピロメリット酸二無水物２１８．１２ｋｇ（１ｋｍｏｌ）を少量ずつ投入した。投入完了後、１時間撹拌し続けて、透明なポリアミド酸溶液を得た。この溶液は、２０℃で３５００ポイスの粘度であった。
【００４４】
このポリアミド酸溶液に、無水酢酸をポリアミド酸単位に対して２．５ｍｏｌ、ピリジンをポリアミド酸単位に対して２．０ｍｏｌ混合し、このポリアミド酸溶液を口金スリット幅１．３ｍｍ、長さ１８００ｍｍのＴダイから押し出し、９０℃の金属エンドレスベルト上に流延して自己支持性のあるゲルフィルムを得た。
このゲルフィルムを金属エンドレスベル上から剥離して、６５℃の温度で、ゴムロールとアモルファスＣｒメッキした金属ロールの間で挟み、もう１対のゴムロールとアモルファスＣｒメッキ金属ロールを用いて、２対のロール間で走行方向にゲルフィルムを延伸した。続いて、ゲルフィルムを、２６０℃の温度で４０秒間乾燥し、更に４３０℃で１分間熱処理して、冷却ゾーンでリラックスさせながら３０秒間冷却し、フィルムをエッジカットし、フィルム表面を市販のウエブクリーナでクリーニングすることにより、幅２０００ｍｍ、厚さ２５μｍのポリイミドフィルムを５００ｍ得た。
【００４５】
ここで使用したアモルファスＣｒメッキ金属ロールは、ＳＵＳ３０４の金属ロールにメッキ厚み５μｍのアモルファスＣｒメッキを行ったものである。なお、同一条件でアモルファスＣｒメッキしたテスト板のＸ線解析ピークは、非常にブロードなバンドしかなく、結晶したＣｒメッキ品のＸ線回折パターンとは全く異なっていた。また、アモルファスＣｒメッキした金属ロールのビスカース硬度（Ｈｖ）は１０００と高く、通常のＣｒメッキ品の９００より高くなっていた。
【００４６】
上記の方法で得たポリイミドフィルムについて、白熱灯や偏光を当てて、フィルムを走行させ、表面欠点の種類、個数を測定した結果、重合未反応物および低重合物が原因で発生した白色の欠点は０個であった。
［比較例１］
ゲルフィルムを走行方向に延伸する際に、２本のアモルファスＣｒメッキ金属ロールを、通常のＣｒメッキ金属ロール（メッキ厚み３０μｍ）に替えた以外は、実施例１と同様の操作を行うことにより、幅２０００ｍｍ、厚み２５μｍのポリイミドフィルムを５００ｍ得た。
【００４７】
得られたポリイミドフィルムについて、白熱灯や偏光を当てて、フィルムを走行させ、表面欠点の種類、個数を測定した結果、重合未反応物および低重合物が原因で発生した白色の欠点は１０個であった。
［実施例２および比較例２，３］
ゲルフィルムを走行方向に延伸する際に、２本のアモルファスＣｒメッキ金属ロールを、表１に示したアモルファスＣｒメッキ金属ロールに替えた以外は、全て実施例例１と同様の操作を行うことにより、幅２０００ｍｍ、厚み２５μｍのポリイミドフィルムを５００ｍ得た。
【００４８】
得られた各ポリイミドフィルムについて、白熱灯や偏光を当てて、フィルムを走行させ、表面欠点の種類、個数を測定した結果を表１に示した。なお、比較例２のメッキ厚み８μｍのアモルファス金属ロールは、メッキ表面にクラックが発生した。
［実施例３］
ゲルフィルムを走行方向に延伸する際に、２本のアモルファスＣｒメッキ金属ロールとして、実施例２で用いたアモルファス金属ロールを６００℃で１時間加熱処理して用いた以外は、全て実施例１と同様の操作を行い幅２０００ｍｍ、厚み２５μｍのポリイミドフィルムを５００ｍ得た。得られたポリイミドフィルムについて、白熱灯や偏光を当てて、フィルムを走行させ、表面欠点の種類、個数を測定した結果を表１に示した。
【００４９】
【表１】
2004223787.tif 000003
【００５０】
【発明の効果】
以上説明したように、本発明によりアモルファスＣｒメッキした金属ロールを用いて製造したポリイミドフィルムは、重合未反応物および低重合物類によるロールの汚れが少なく、表面欠点が改善されいるために、特に金属箔または金属薄膜が積層された電気配線板の支持体（ＴＡＢ）、フレキシブルプリント回路保護用カバーレイフィルム、ワイヤまたはケーブルの絶縁フィルムおよびフィルム表面接着剤をコーティングした粘着テープなどの用途に対して好適に適用することができる。